FR 2006175 A1 19691219 FR 6910367 A 19690404 10367 1 2006175 La présente invention a pour objet un procédé de fabrication du verre rubis au rouge de cuivre, en partant d'un verre calcosodique utilisé usuellement pour la fabrication du verre clair, dans lequel on introduit le colorant. On connaît la fabrication du verre rubis au rouge de cuivre, en utilisant 5 comme colorant, l'oxyde cuivreux et rarement l'oxyde cuivrique ou le sulfate de cuivre, en introduisant simultanément dans le mélange des agents réducteurs et en maintenant strictement l'atmosphère prescrite pendant la fusion pour assurer la présence des particules colloïdales de cuivre, lesquelles confèrent la couleur rouge au verre refroidi. Mais dans la majorité des cas, on utilise 10 la méthode de frittage ou une méthode d'après laquelle le colorant est introduit seulement dans la dernière phase de fusion. On connaît encore l'introduction comme colorant dans la masse de verre, de l'alliage cuivre-étain sous forme de poudre, la fusion s'effectuant toujours en présence d'agents réducteurs. 15 Mais par les procédés connus, on ne peut pas réaliser des verres vivement colorés, car la présence des réducteurs ne permet pas d'inclure des quantités importantes de colorant dans la masse de verre. De même, si pendant la fusion, on ne respecte pas strictement l'atmosphère prescrite, on obtient des verres de nuances impropres, du fait de l'oxydation 20 partielle du cuivre, entraînant la coloration du verre en bleu ou en vert. La présente invention supprime les désavantages des procédés connus, en ce que, pour obtenir un verre de couleur vive en couche mince et pour réaliser la fusion en absence d'agents réducteurs, dans le mélange pour le verre de base, on introduit du bronze d'étain, mélangé préalablement avec une solution 25 de silicate de sodium. L'exemple suivant illustre la mise en oeuvre du procédé selon l'invention On prépare une masse appropriée pour fabriquer un verre de base ayant la composition suivante : 72-75 % SiO£ , 15-18 % ^£0, 1-3 % ^ 0,5-1 % * on mélange cette masse de verre avec 1,5-3 % de bronze d'étain 30 humecté avec du silicate de sodium et 0,5-2 % de salpêtre. Le mélange est chargé graduellement dans un creuset où il est fondu jusqu'à une température finale de 1480°C, dans une atmosphère légèrement oxydante, pendant 14-16 heures. La masse fondue est coulé en barres, qu'on soumet à la recuisson dans des fours à recuisson usuels. A partir de ces barres de verre, on peut confectionner des 35 objets en verre superposé, lesquels se prêtent bien à la coulée à chaud et aux incrustations. Le procédé selon l'invention présente l'avantage qu'on peut obtenir des verres de couleur vive en couches minces, la nuance étant reproductible et résistance à l'atmosphère du four. 69 10367 2 2006175 REVENDICATIONS Procédé de fabrication du verre rubis au rouge de cuivre, à partir d'un verre calcosodique utilisé usuellement pour fabriquer le verre clair, dans lequel on introduit comme colorant du bronze d'étain, caractérisé en ce que, pour obtenir un verre de couleur vive en couche mince et pour obtenir la fu-5 sion sans agent réducteur dans le mélange formant le verre de base, on introduit le bronze d'étain mélangé préalablement avec une solution de silicate de sodium. BAD ORIGINAL